(57)【要約】【課題】容易に手で引き裂くことが可能で、且つ、テープの剛性が低くとも、帯掛時にテープ破断等のトラブルが発生しないテープを提供する。【解決手段】幅方向に傷痕２が形成された傷痕テープ１において、傷痕２を、傷痕テープ１の幅方向端部よりも内側にのみ形成し、傷痕テープ１の幅方向における全ての傷痕２の長さの和が傷痕テープ１のテープ幅に対して５０％以下とする。【選択図】図１
2014046987.tif 000002
【特許請求の範囲】
【請求項１】
幅方向に傷痕が形成された傷痕テープであって、
前記傷痕は、幅方向端部よりも内側にのみ形成されていることを特徴とする、
傷痕テープ。
【請求項２】
前記傷痕は、幅方向における全ての前記傷痕の長さの和がテープ幅に対して５０％以下であることを特徴とする、
請求項１に記載の傷痕テープ。
【請求項３】
厚みが１００μｍ以下であることを特徴とする、
請求項１又は２に記載の傷痕テープ。
【請求項４】
幅方向における前記傷痕の外側先端が、前記傷痕テープの幅方向端部から０．５ｍｍ以上５．０ｍｍ未満の範囲内に位置することを特徴とする、
請求項１〜３の何れか一項に記載の傷痕テープ。
【請求項５】
請求項１〜４の何れか一項に記載の傷痕テープが渦巻き状に巻回されていることを特徴とする、
巻回体。
【請求項６】
請求項５に記載の巻回体が装着されて当該巻回体から引き出された傷痕テープにより帯掛けを行うことを特徴とする、
帯掛機。
【発明の詳細な説明】
【技術分野】
【０００１】
本発明は、幅方向に傷痕が形成された傷痕テープ、この傷痕テープが巻回された巻回体、この巻回体が装着された帯掛機に関する。
【背景技術】
【０００２】
従来、帯掛機等で使用されているテープは、主として紙やプラスチック素材で構成されている。特許文献１記載のテープは、熱融着可能な二軸延伸フィルムを使用し、一方の面から他方の面に突出している微細な傷痕が端縁線に沿って密集して設けられており、テープを簡単に引き裂くことができる。特許文献２記載のテープは、テープの両端に掛からないように施されたミシン目と、ミシン目よりも細かい間隔でテープの両端に掛かるようポロソ加工が施されているものであり、手切れ性が良好である。
【先行技術文献】
【特許文献】
【０００３】
【特許文献１】特許第３４９５３９０号公報
【特許文献２】特開２０００−２９７２６２号公報
【発明の概要】
【発明が解決しようとする課題】
【０００４】
しかしながら、特許文献１記載の引張弾性率を発現させるには１００μｍよりも厚いテープが必要である。また、ラミネートしたフィルムや共押出フィルム等の多層フィルムを使用した場合には、ポリエチレンテレフタレートフィルムのような剛性の高いフィルムが必要となり、使用できる素材に大きな制限が設けられる。
【０００５】
また、テープの両端に微細な傷痕が設けられているものの、テープの剛性が高いため、テープを引き裂く際に大きな力を必要とし、女性や高齢者には引き裂きづらい。
【０００６】
更に、帯掛機を通常使用する際には、帯掛対象物に密着するよう帯掛をするため、テンションを加えて行う。端部に微細な傷痕が施されている特許文献１記載のテープの場合、テンションを加えるとその傷痕を起点としてテープが破断し、帯掛ができないというトラブルが多々発生する。
【０００７】
特許文献２記載のテープは、ミシン目よりも細かい間隔ではあるが、テープの両端に掛かるようポロソ加工が施されているため、特許文献１記載のテープ同様、傷痕を起点としたテープ破断が起こると共に、テープの幅方向の大半にミシン目が施されていることで、テープとして必要な引張強度等の物性が保持できず、使い勝手に欠ける。
【０００８】
そこで本発明は、容易に手で引き裂くことが可能で、且つ、テープの剛性が低くとも、帯掛時にテープ破断等のトラブルが発生しない、傷痕テープ、巻回体及び帯掛機を提供することを目的とする。
【課題を解決するための手段】
【０００９】
本発明に係る傷痕テープは、幅方向に傷痕が形成された傷痕テープであって、傷痕は、幅方向端部よりも内側にのみ形成されていることを特徴とする。
【００１０】
本発明に係る傷痕テープによれば、傷痕が幅方向端部よりも内側にのみ形成されているため、傷痕テープを長さ方向に引っ張ったり、帯掛機を使用して傷痕テープにテンションを掛けたりした場合に、傷痕テープが破断するというトラブルの発生を抑制することができる。
【００１１】
この場合、傷痕は、幅方向における全ての傷痕の長さの和がテープ幅に対して５０％以下であることが好ましい。これにより、傷痕テープを長さ方向に引っ張ったり、帯掛機を使用して傷痕テープにテンションを掛けたりした場合に、傷痕テープが破断するというトラブルの発生を更に抑制することができる。
【００１２】
また、厚みが１００μｍ以下であることが好ましい。これにより、傷痕テープの端部に傷痕が形成されていなくても、容易に引き裂くことができる易裂き性を発現することができる。
【００１３】
また、幅方向における傷痕の外側先端が、傷痕テープの幅方向端縁から０．５ｍｍ以上５．０ｍｍ未満の範囲内に位置することが好ましい。これにより、適度な耐破断性を保持しつつ、易裂き性を発現させることができる。
【００１４】
なお、このような傷痕テープは、弁当容器等の帯掛けに使用することができる。例えば、高齢者のような力の弱い者が使用する場合は、テープを容易に引き裂くことができるように、傷痕テープの厚みを薄くしたり、傷痕テープに形成する傷痕の間隔を狭めて傷痕の密度を上げたりすることができる。
【００１５】
本発明に係る巻回体は、上記の何れかの傷痕テープが渦巻き状に巻回されていることを特徴とする。これにより、巻回体から引き出した傷痕テープを長さ方向に引っ張ったり、帯掛機を使用して巻回体から引き出した傷痕テープにテンションを掛けたりした場合に、傷痕テープが破断するというトラブルの発生を抑制することができる。
【００１６】
本発明に係る帯掛機は、上記の巻回体が装着されて当該巻回体から引き出された傷痕テープにより帯掛けを行うことを特徴とする。これにより、巻回体から引き出した傷痕テープにテンションを掛けたりした場合に、傷痕テープが破断するというトラブルの発生を抑制することができる。
【発明の効果】
【００１７】
本発明によれば、テープとして必要な引張強度等の性能を保持しつつ、易裂き性を発現できる。
【図面の簡単な説明】
【００１８】
【図１】実施形態に係る傷痕テープの一部正面図である。
【図２】傷痕テープの一部断面図である。
【図３】傷痕テープの一部断面図である。
【図４】実施形態に係る巻回体の斜視図である。
【図５】実施例１の傷痕テープを示す図である。
【図６】実施例２の傷痕テープを示す図である。
【図７】実施例３の傷痕テープを示す図である。
【図８】実施例４の傷痕テープを示す図である。
【図９】実施例５の傷痕テープを示す図である。
【図１０】実施例６の傷痕テープを示す図である。
【図１１】比較例１の傷痕テープを示す図である。
【図１２】比較例２の傷痕テープを示す図である。
【発明を実施するための形態】
【００１９】
以下、図面を参照して、本発明に係る傷痕テープ、巻回体及び帯掛機の好適な実施形態について詳細に説明する。なお、全図中、同一又は相当部分には同一符号を付すこととする。
【００２０】
図１は、実施形態に係る傷痕テープの一部正面図である。図１に示すように、本実施形態に係る傷痕テープ１は、長尺に形成されており、傷痕テープ１の幅方向に延びる１又は複数の傷痕２が形成されている。つまり、傷痕テープ１は、易引き裂き可能なテープであり、例えば容器等の改ざん防止用テープとして利用することができる。ただし、その用途は制限されるものではなく、様々な用途に利用することができる。
【００２１】
傷痕テープ１の構造は、特に制限されるものではないが、表裏面にヒートシール層が形成された構造であることが好ましい。この場合、傷痕テープ１は、単層構造であってもよく、複層構造であってもよい。図２及び図３は、傷痕テープの一部断面図である。図２に示す傷痕テープ１Ａは、ヒートシール層１１の単層構造となっている。図３に示す傷痕テープ１Ｂは、表面側に配置されるヒートシール層１２と、裏面側に配置されるヒートシール層１３と、ヒートシール層１２とヒートシール層１３との間に配置される中間層１４と、の３層構造となっている。複層にする方法は、特に制限されるものではなく、例えば、ドライラミネート法、押出ラミネート法、熱ラミネート法、共押出法等の公知の方法が挙げられる。このように、表裏面にヒートシール層が形成されることで、帯掛機を用いて帯掛けを行う際に、傷痕テープ１の両端部を容易にヒートシールすることができる。
【００２２】
傷痕テープ１を構成するヒートシール層は、帯掛けなどを行う際にヒートシールを行うための層であり、傷痕テープ１を構成する中間層は、傷痕テープ１の剛性を高めるための層である。ヒートシール層は、ヒートシール性を有する樹脂のみで構成してもよく、ヒートシール性を有さない樹脂にヒートシール性を有する樹脂が含有されたもので構成してもよい。
【００２３】
ヒートシール性を有する樹脂としては、特に制限されるものではないが、例えば、低密度ポリエチレン、中密度ポリエチレン、高密度ポリエチレン、直鎖状低密度ポリエチレン、エチレン・酢酸ビニル共重合体、ポリプロピレン、アイオノマー、エチレン・プロピレン共重合体、エチレン・ブテン−１共重合体、エチレン・プロピレン・ブテン−１共重合体、プロピレン・ブテン−１共重合体、プロピレン・ペンテン共重合体、メチルペンテン系樹脂、ポリブテン系樹脂、ポリ塩化ビニル系樹脂、ポリオレフィン系樹脂をアクリル酸、メタクリル酸、無水マレイン酸、フマル酸、その他等の不飽和カルボン酸で変性した酸変性ポリオレフィン系樹脂、ポリオレフィン系樹脂へスチレンをグラフトした共重合体樹脂及びスチレン・ジエン・スチレンブロック共重合体を水素添加した樹脂等を１種又は２種以上用いることができる。
【００２４】
ヒートシール性を有さない樹脂としては、特に制限されるものではないが、例えば、ポリエステル系樹脂、ポリアミド系樹脂、ポリ塩化ビニリデン系樹脂、塩化ビニル・塩化ビニリデン共重合体、ポリ（メタ）アクリル系樹脂、ポリアクリルニトリル系樹脂、ポリスチレン系樹脂、アクリロニトリル・スチレン共重合体（ＡＳ系樹脂）、アクリロニトリル・ブタジエン・スチレン共重合体（ＡＢＳ系樹脂）、ポリカーボネート系樹脂、ポリビニルアルコ−ル系樹脂、エチレン・ポリビニルアルコール共重合体、エチレン・酢酸ビニル共重合体のケン化物、フッ素系樹脂、ジエン系樹脂、ポリアセタール系樹脂、ポリウレタン系樹脂、ニトロセルロース、その他等の公知の樹脂が挙げられる。また、その他にもセロハン、合成紙、金属箔等も使用可能である。
【００２５】
中間層を構成する樹脂としては、特に制限されるものではないが、例えば、ポリエチレン、ポリプロピレン、エチレン・プロピレン共重合体、エチレン・酢酸ビニル共重合体、アイオノマー樹脂、エチレン・アクリル酸エチル共重合体、エチレン・アクリル酸またはメタクリル酸共重合体、メチルペンテン系樹脂、ポリブテン系樹脂、ポリ塩化ビニル系樹脂、ポリ酢酸ビニル系樹脂、ポリ塩化ビニリデン系樹脂、塩化ビニル・塩化ビニリデン共重合体、ポリ（メタ）アクリル系樹脂、ポリアクリルニトリル系樹脂、ポリスチレン系樹脂、アクリロニトリル−スチレン共重合体（ＡＳ系樹脂）、アクリロニトリル・ブタジエン・スチレン共重合体（ＡＢＳ系樹脂）、ポリエステル系樹脂、ポリアミド系樹脂、ポリカーボネート系樹脂、ポリビニルアルコ−ル系樹脂、エチレン・酢酸ビニル共重合体のケン化物、フッ素系樹脂、ジエン系樹脂、ポリアセタール系樹脂、ポリウレタン系樹脂、ニトロセルロース、その他等の公知の樹脂が挙げられる。また、その他にもセロハン、合成紙、金属箔等も使用可能である。
【００２６】
傷痕テープ１の厚みは、１００μｍ以下であることが好ましい。なお、傷痕テープ１の厚みの最小値は、特に制限されるものではないが、現在の帯掛機に使用することを考えると、例えば３０μｍ以上とすることができる。なお、帯掛機の開発状況によっては、傷痕テープ１の厚みの最小値を更に小さくすることも可能である。
【００２７】
傷痕２の形状は、特に制限されるものではないが、易裂き性の観点から、傷痕２の先端形状が鋭角であるほど易裂き性を発現することができる。例えば、ミシン目のような直線状の傷痕は、先端が丸みを帯びていないため、傷痕の先端に応力が集中しやすく、易裂き性を発現し易い。
【００２８】
傷痕２は、傷痕テープ１を貫通した状態のものでも、非貫通の状態のものでもよい。非貫通状態の例としては、ハーフカットが挙げられる。傷痕テープ１が単層構造である場合のハーフカットとしては、例えば、一層の途中まで傷があるものが挙げられる。傷痕テープ１が表層、中間層及び裏層の複層構造である場合のハーフカットとしては、例えば、表層の途中まで傷があるもの、表層のみを貫通する傷があるもの、表層を貫通して中間層の途中まで傷があるもの、表層及び中間層のみを貫通する傷があるもの、表層及び中間層を貫通して裏層の途中まで傷があるものが挙げられる。また、傷痕テープ１が２層以上の複層構造である場合は、いずれか１層以上に傷痕２を施した後に、ラミネート等で貼り合わせを行うことができる。例えば、図３に示すような３層構造の傷痕テープ１である場合は、中間層１４に中間層１４を貫通する傷痕２を形成した後、中間層１４の表裏面にヒートシール層１２及びヒートシール層１３を貼り合せたものとしてもよい。
【００２９】
このような傷痕２は、傷痕テープ１の幅方向端部よりも内側にのみ形成されている。つまり、傷痕テープ１の長さ方向全域に亘って傷痕テープ１の幅方向端部が、傷痕２が形成されない領域となっている。傷痕テープ１の幅方向端縁に向けられる傷痕２の外側先端の位置は、特に限定されるものではないが、傷痕テープ１の幅方向端縁から０．５ｍｍ以上５．０ｍｍ以下の範囲内に位置することができる。この場合、傷痕テープ１の幅方向端縁から０．５ｍｍ以上３．０ｍｍ以下の範囲内に位置することが好ましく、傷痕テープ１の幅方向端縁から０．５ｍｍ以上２．０ｍｍ以下の範囲内に位置することが更に好ましい。傷痕２の外側先端の位置を傷痕テープ１の幅方向端縁から０．５ｍｍ以下の位置とした場合、傷痕テープ１の易裂き性はあるものの、少しの引張りでテープが破断してしまい、テープとしての性能を果たさない。また、傷痕２の外側先端の位置を傷痕テープ１の幅方向端縁から５．０ｍｍ以上内側の位置とした場合、テープの素材、厚み、剛性に関わらず易引き裂き性が発現しづらい。
【００３０】
傷痕テープ１の幅方向における傷痕２の長さの和は、傷痕テープ１の幅（テープ幅）に対して５０％以下とすることができる。例えば、５０ｍｍの幅の傷痕テープ１であれば、幅方向における長さの和がその５０％である２５ｍｍ以下となるように傷痕２を形成することができ。この場合、この割合が３０％以下であることが好ましく、２０％以下であることが更に好ましく、１０％以下であることが更に好ましく、５％以下であることが更に好ましい。
【００３１】
傷痕テープ１の幅方向における傷痕２の個数は特に制限されるものではなく、傷痕テープ１の幅方向における傷痕２の長さの和が上記の範囲となればよい。例えば、５０ｍｍの幅の傷痕テープ１に０．５ｍｍの長さの傷痕２を形成する場合、傷痕２の個数を２０個以下とすることで、傷痕テープ１の幅方向における傷痕２の長さの和を、傷痕テープ１の幅に対して２０％以下とすることができる。
【００３２】
傷痕テープ１の幅方向における傷痕２の間隔は、特に制限されるものではないが、易裂き性、破断防止の観点から、０．５ｍｍ以上５．０ｍｍ以下が好ましく、１．０ｍｍ以上３．０ｍｍ以下が更に好ましい。
【００３３】
傷痕テープ１の長さ方向における傷痕２の間隔は、特に制限されるものではなく、例えば、０．５ｍｍ以上、５０ｍｍ以下とすることができる。この場合、１．０ｍｍ以上、３０ｍｍ以下であることが好ましく、３．０ｍｍ以上、２０ｍｍ以下であることが更に好ましい。傷痕テープ１の長さ方向に０．５ｍｍ以下の間隔で傷痕２を形成した場合、傷痕２と傷痕２との間隔が短くなるため、傷痕テープ１へテンションを加えると傷が容易に伝播し、傷痕テープ１の破断が起こりやすくなる。また、傷痕テープ１の長さ方向に５０ｍｍ以上の間隔で傷痕２を形成した場合、傷痕テープ１を引き裂く際に傷痕２の無い場所を引き裂く確率が高くなるため、易裂き性が発現できなくなる。
【００３４】
図４は、実施形態に係る巻回体の斜視図である。図４に示すように、本実施形態に係る巻回体３は、傷痕テープ１を渦巻き状（ロール状）に巻回したものである。そして、この巻回体３は、自動帯掛機（不図示）に装着されて、帯掛用途に利用することができる。つまり、自動帯掛機は、巻回体３が装着されるとともに、装着された巻回体３から引き出した傷痕テープ１により商品などの帯掛けを行う。
【００３５】
以上説明したように、本実施形態によれば、傷痕テープ１に形成される傷痕２が幅方向端部よりも内側にのみ形成されているため、傷痕テープ１を長さ方向に引っ張ったり、帯掛機を使用して傷痕テープ１にテンションを掛けたりした場合に、傷痕テープ１が破断するというトラブルの発生を抑制することができる。しかも、幅方向における全ての傷痕の長さの和がテープ幅に対して５０％以下であるため、傷痕テープ１が破断するというトラブルの発生を更に抑制することができる。なお、この割合を更に３０％以下、２０％以下、１０％以下、５％以下とすることで、この効果が更に高まる。
【００３６】
また、傷痕テープ１の厚みが１００μｍ以下であるため、従来のように傷痕テープ１の端部に傷痕が形成されていなくても、易裂き性を発現することができる。
【００３７】
また、傷痕２の外側先端が、傷痕テープ１の幅方向端縁から０．５ｍｍ以上５．０ｍｍ未満の範囲内に位置するため、適度な耐破断性を保持しつつ、易裂き性を発現させることができる。
【００３８】
そして、このような傷痕テープ１を装着した自動帯掛機を用いて帯掛けを行うことで、帯掛時のテンションを利用して、きれいに帯掛をすることができるとともに、傷痕テープ１が破断するというトラブルの発生を抑制することができる。
【実施例】
【００３９】
次に、本発明の実施例について説明する。なお、本発明は以下の実施例に限定されるものではない。
【００４０】
まず、幅が４０ｍｍでヒートシール可能な厚さ４０μｍの二軸延伸ポリプロピレンフィルム（以下、「ＯＰＰフィルム」と記載)のテープを準備した。そして、実施例１〜６、比較例１及び２の傷痕テープとして、ＯＰＰフィルムに傷痕を施したものを作製した。
【００４１】
（実施例１）
図５は、実施例１の傷痕テープを示す図である。実施例１では、傷痕を形成する突起が彫刻された金属製のロールをＯＰＰフィルムに押し当てることで、図５に示すような傷痕２２Ａが形成された傷痕テープ２１Ａを作製した。傷痕テープ２１Ａには、傷痕テープ２１Ａの幅方向の長さが０．５ｍｍの傷痕２２Ａを、傷痕テープ２１Ａの幅方向に一直線上に２箇所形成し、各傷痕２２Ａを傷痕テープ２１Ａの長さ方向に３．０ｍｍの間隔で形成した。これにより、傷痕テープ２１Ａのテープ幅に対する傷痕テープ２１Ａの幅方向における全ての傷痕２２Ａの長さの和の割合を、２．５％とした。
【００４２】
また、各傷痕２２Ａの外側先端の位置を、傷痕テープ２１Ａの幅方向端縁から１．０ｍｍとし、傷痕テープ２１Ａの長さ方向全域に亘って、傷痕テープ２１Ａの幅方向端縁から１．０ｍｍの領域を傷痕２２Ａが形成されない領域とした。
【００４３】
（実施例２）
図６は、実施例２の傷痕テープを示す図である。実施例２では、傷痕を形成する突起が彫刻された金属製のロールをＯＰＰフィルムに押し当てることで、図６に示すような傷痕２２Ｂが形成された傷痕テープ２１Ｂを作製した。傷痕テープ２１Ｂには、傷痕テープ２１Ｂの幅方向の長さが０．５ｍｍの傷痕２２Ｂを、傷痕テープ２１Ｂの幅方向に一直線上に２箇所形成し、各傷痕２２Ｂを傷痕テープ２１Ｂの長さ方向に５．０ｍｍの間隔で形成した。これにより、傷痕テープ２１Ｂのテープ幅に対する傷痕テープ２１Ｂの幅方向における全ての傷痕２２Ｂの長さの和の割合を、２．５％とした。
【００４４】
また、各傷痕２２Ｂの外側先端の位置を、傷痕テープ２１Ｂの幅方向端縁から１．０ｍｍとし、傷痕テープ２１Ｂの長さ方向全域に亘って、傷痕テープ２１Ｂの幅方向端縁から１．０ｍｍの領域を傷痕２２Ｂが形成されない領域とした。
【００４５】
（実施例３）
図７は、実施例３の傷痕テープを示す図である。実施例３では、傷痕を形成する突起が彫刻された金属製のロールをＯＰＰフィルムに押し当てることで、図７に示すような傷痕２２Ｃが形成された傷痕テープ２１Ｃを作製した。傷痕テープ２１Ｃには、傷痕テープ２１Ｃの幅方向の長さが０．５ｍｍの傷痕２２Ｃを、傷痕テープ２１Ｃの幅方向に一直線上に２箇所形成し、各傷痕２２Ｃを傷痕テープ２１Ｃの長さ方向に３．０ｍｍの間隔で形成した。これにより、傷痕テープ２１Ｃのテープ幅に対する傷痕テープ２１Ｃの幅方向における全ての傷痕２２Ｃの長さの和の割合を、２．５％とした。
【００４６】
また、各傷痕２２Ｃの外側先端の位置を、傷痕テープ２１Ｃの幅方向端縁から３．０ｍｍとし、傷痕テープ２１Ｃの長さ方向全域に亘って、傷痕テープ２１Ｃの幅方向端縁から３．０ｍｍの領域を傷痕２２Ｃが形成されない領域とした。
【００４７】
（実施例４）
図８は、実施例４の傷痕テープを示す図である。実施例４では、傷痕を形成する突起が彫刻された金属製のロールをＯＰＰフィルムに押し当てることで、図８に示すような傷痕２２Ｄが形成された傷痕テープ２１Ｄを作製した。傷痕テープ２１Ｄには、傷痕テープ２１Ｄの幅方向の長さが０．５ｍｍの傷痕２２Ｄを、傷痕テープ２１Ｄの幅方向に一直線上に２箇所形成し、各傷痕２２Ｄを傷痕テープ２１Ｄの長さ方向に５．０ｍｍの間隔で形成した。これにより、傷痕テープ２１Ｄのテープ幅に対する傷痕テープ２１Ｄの幅方向における全ての傷痕２２Ｄの長さの和の割合を、２．５％とした。
【００４８】
また、各傷痕２２Ｄの外側先端の位置を、傷痕テープ２１Ｄの幅方向端縁から３．０ｍｍとし、傷痕テープ２１Ｄの長さ方向全域に亘って、傷痕テープ２１Ｄの幅方向端縁から３．０ｍｍの領域を傷痕２２Ｄが形成されない領域とした。
【００４９】
（実施例５）
図９は、実施例５の傷痕テープを示す図である。実施例５では、傷痕を形成する突起が彫刻された金属製のロールをＯＰＰフィルムに押し当てることで、図９に示すような傷痕２２Ｅが形成された傷痕テープ２１Ｅを作製した。傷痕テープ２１Ｅには、傷痕テープ２１Ｅの幅方向の長さが２．０ｍｍの傷痕２２Ｅを、傷痕テープ２１Ｅの幅方向に一直線上に２箇所形成し、各傷痕２２Ｅを傷痕テープ２１Ｅの長さ方向に３．０ｍｍの間隔で形成した。これにより、傷痕テープ２１Ｅのテープ幅に対する傷痕テープ２１Ｅの幅方向における全ての傷痕２２Ｅの長さの和の割合を、１０％とした。
【００５０】
また、各傷痕２２Ｅの外側先端の位置を、傷痕テープ２１Ｅの幅方向端縁から３．０ｍｍとし、傷痕テープ２１Ｅの長さ方向全域に亘って、傷痕テープ２１Ｅの幅方向端縁から３．０ｍｍの領域を傷痕２２Ｅが形成されない領域とした。
【００５１】
（実施例６）
図１０は、実施例６の傷痕テープを示す図である。実施例６では、傷痕を形成する突起が彫刻された金属製のロールをＯＰＰフィルムに押し当てることで、図１０に示すような傷痕２２Ｆが形成された傷痕テープ２１Ｆを作製した。傷痕テープ２１Ｆには、傷痕テープ２１Ｆの幅方向の長さが４．０ｍｍの傷痕２２Ｆを、傷痕テープ２１Ｆの幅方向に一直線上に２箇所形成し、各傷痕２２Ｆを傷痕テープ２１Ｆの長さ方向に３．０ｍｍの間隔で形成した。これにより、傷痕テープ２１Ｆのテープ幅に対する傷痕テープ２１Ｆの幅方向における全ての傷痕２２Ｆの長さの和の割合を、２０％とした。
【００５２】
また、各傷痕２２Ｆの外側先端の位置を、傷痕テープ２１Ｆの幅方向端縁から３．０ｍｍとし、傷痕テープ２１Ｆの長さ方向全域に亘って、傷痕テープ２１Ｆの幅方向端縁から３．０ｍｍの領域を傷痕２２Ｆが形成されない領域とした。
【００５３】
（比較例１）
図１１は、比較例１の傷痕テープを示す図である。比較例１では、傷痕を形成する突起が彫刻された金属製のロールをＯＰＰフィルムに押し当てることで、図１１に示すような傷痕２２Ｇが形成された傷痕テープ２１Ｇを作製した。傷痕テープ２１Ｇには、傷痕テープ２１Ｇの幅方向の長さが０．５ｍｍの傷痕２２Ｇを、傷痕テープ２１Ｇの幅方向に一直線上に２箇所形成し、各傷痕２２Ｇを傷痕テープ２１Ｇの長さ方向に３．０ｍｍの間隔で形成した。これにより、傷痕テープ２１Ｇのテープ幅に対する傷痕テープ２１Ｇの幅方向における全ての傷痕２２Ｇの長さの和の割合を、２．５％とした。
【００５４】
また、各傷痕２２Ｇを傷痕テープ２１Ｇの幅方向端部に形成した。
【００５５】
（比較例２）
図１２は、比較例２の傷痕テープを示す図である。比較例２では、傷痕を形成する突起が彫刻された金属製のロールをＯＰＰフィルムに押し当てることで、図１２に示すような傷痕２２Ｈが形成された傷痕テープ２１Ｈを作製した。傷痕テープ２１Ｈには、傷痕テープ２１Ｈの幅方向の長さが５．０ｍｍの傷痕２２Ｈを、傷痕テープ２１Ｈの幅方向に一直線上に２箇所形成し、各傷痕２２Ｈを傷痕テープ２１Ｈの長さ方向に３．０ｍｍの間隔で形成した。これにより、傷痕テープ２１Ｈのテープ幅に対する傷痕テープ２１Ｈの幅方向における全ての傷痕２２Ｈの長さの和の割合を、２５％とした。
【００５６】
また、各傷痕２２Ｈを傷痕テープ２１Ｈの幅方向端部に形成した。
【００５７】
（評価実験）
（１．自動帯掛機適正試験）
自動帯掛機に実施例１〜６、及び比較例１、２記載の傷痕テープを取り付け、２０ｃｍ×３０ｃｍ×６ｃｍの弁当容器１個ずつ、２ヶ所の帯掛を交差するように、計１０個分行った。以下の評定基準に基づいて、テープの破断が無く帯掛できるかを評価した。その判定結果を表１に示す。
【００５８】
◎：テープの切れが全く発生せず、安定して帯掛ができた
○：テープの切れが１０個中２個未満であり、ほぼ安定した帯掛ができた
△：テープの切れが１０個中２個以上８個未満であり、安定性に欠ける
×：テープの切れが１０個中８個以上であり、ほぼ帯掛ができなかった
【表１】
2014046987.tif 000003
表１に示すように、比較例１の傷痕テープは、結束時のテンションで頻繁にテープが切れてしまい、ほぼ帯掛をすることができなかった。また、比較例２の傷痕テープは、テープ切れの発生確率が高く、安定性に欠けた。これに対し、実施例１〜６の傷痕テープは、何れも、安定した帯掛をすることができた。また、実施例１〜４の傷痕テープは、実施例５及び６の傷痕テープよりも、テープ切れが発生せず良好であった。
【００５９】
（２．テープの切れ性評価）
上記の自動帯掛機適正試験において作製した弁当容器への帯掛サンプルを使用して、テープの切れ性をパネラー１０名で、以下の評定基準に基づいて切れ性の判定を行った。その判定結果を表２に示す。
【００６０】
５：力を入れなくても切れやすい
４：切れやすいが若干力が必要
３：普通に力を入れれば切れる
２：かなり力を加えると切れる
１：力を加えても切れない
【表２】
2014046987.tif 000004
表２に示すように、比較例１、２の傷痕テープは、易裂き性に欠ける結果であった。これに対し、実施例１〜６の傷痕テープは、何れも、少しの力でもテープを切ることができた。また、実施例１〜３、５、６の傷痕テープは、実施例４の傷痕テープよりも、より小さな力で切ることができた。
【００６１】
（３．輸送による帯掛テープの破断試験）
自動帯掛機に実施例１〜６，及び比較例１、２の傷痕テープを取り付け、２０ｃｍ×３０ｃｍ×６ｃｍの内容物が入った弁当容器に、クロスするように２ヶ所帯掛を行った。その帯掛した弁当容器を、内寸４２ｃｍ×６２ｃｍ×１０ｃｍのプラスチック製通箱へ４箱収納し、１ケースとした。このケースを５段積みにし、計２０ケースを乗用車へ積み込み、１００ｋｍ移動した。
【００６２】
１００ｋｍ車移動後、弁当容器を帯掛しているテープが破断している数を確認した。その判定結果を表３に示す。
【表３】
2014046987.tif 000005
表３に示すように、比較例１、２の傷痕テープは、帯掛した容器の半数以上でテープの破断が認められ、テープとして性能を保持することが難しかった。これに対し、実施例１〜６の傷痕テープは、何れも、１００ｋｍ移動後もテープの破断が認められず、輸送時の振動等で破断しないレベルのテープとしての性能を保持していた。
【符号の説明】
【００６３】
１（１Ａ，１Ｂ）…傷痕テープ、２…傷痕、３…巻回体、１１〜１３…ヒートシール層、１４…中間層、２１Ａ〜２１Ｈ…傷痕テープ、２２Ａ〜２２Ｈ…傷痕。
【図１】
2014046987.tif 000006
【図２】
2014046987.tif 000007
【図３】
2014046987.tif 000008
【図４】
2014046987.tif 000009
【図５】
2014046987.tif 000010
【図６】
2014046987.tif 000011
【図７】
2014046987.tif 000012
【図８】
2014046987.tif 000013
【図９】
2014046987.tif 000014
【図１０】
2014046987.tif 000015
【図１１】
2014046987.tif 000016
【図１２】
2014046987.tif 000017